ОСАЖДЕНИЕ ИОНОВ МЕТАЛЛОВ НА ПОВЕРХНОСТИ ЭЛЕКТРОПРОВОДНЫХ ПОДЛОЖЕК

1. Способ получения водных растворов нещелочных металлов для осаждения на поверхности, включающий стадии:
1) приготовление раствора из воды и ортофосфорной кислоты;
2) добавление к раствору стадии (1) гидроксида аммония;
3) добавление к раствору, полученному посредством стадий (1) и (2), гидроксида щелочного металла в воде;
4) добавление соли нещелочного металла к раствору, полученному посредством стадий (1), (2) и (3).
2. Способ по п.1, в котором стадия (1) дополнительно включает приготовление раствора из 0,5-1,5 частей воды и 0,5-1,5 частей ортофосфорной кислоты, при этом указанная ортофосфорная кислота имеет концентрацию от 75 до 85%; стадия (2) дополнительно включает добавление 0,5-1,5 частей гидроксида аммония к раствору стадии (1), при этом указанный гидроксид аммония имеет концентрацию от 20 до 30%; стадия (3) дополнительно включает добавление 0,5-1,5 частей гидроксида щелочного металла в воде к раствору, полученному посредством стадий (1) и (2), при этом указанный гидроксид щелочного металла в воде имеет концентрацию от 40 до 60%, и стадия (4) дополнительно включает добавление от 0,1 до 10 г соли нещелочного металла к 80-100 мл раствора, полученного посредством стадий (1), (2) и (3).
3. Способ по п.1, в котором указанная соль нещелочного металла представляет собой соль меди, серебра, золота, бериллия, магния, цинка, кадмия, алюминия, галлия, индия, кремния, олова, свинца, титана, циркония, гафния, сурьмы, висмута, ванадия, ниобия, тантала, селена, теллура, хрома, молибдена, вольфрама, марганца, железа, кобальта, никеля, палладия или родия, или их сочетание.
4. Способ по п.1, в котором указанный гидроксид щелочного металла представляет собой гидроксид натрия, гидроксид калия или гидроксид лития, или их сочетание.
5. Способ получения водных растворов нещелочных металлов для осаждения на поверхности, включающий стадии:
1) получение раствора 0,5-1,5 частей воды и 0,5-1,5 частей ортофосфорной кислоты, где указанная ортофосфорная кислота имеет концентрацию от 75 до 85%;
2) добавление 0,5-1,5 частей гидроксида аммония к раствору стадии (1), где указанный гидроксид аммония имеет концентрацию от 20 до 30%;
3) добавление 0,5-1,5 частей гидроксида щелочного металла в воде к раствору, полученному посредством стадий (1) и (2), при этом указанный гидроксид щелочного металла в воде имеет концентрацию от 40 до 60%, и
4) добавление 0,1-10 г соли нещелочного металла к 80-100 мл раствора, полученного посредством стадий (1), (2) и (3).
6. Способ по п.5, в котором указанная соль нещелочного металла представляет собой соль меди, серебра, золота, бериллия, магния, цинка, кадмия, алюминия, галлия, индия, кремния, олова, свинца, титана, циркония, гафния, сурьмы, висмута, ванадия, ниобия, тантала, селена, теллура, хрома, молибдена, вольфрама, марганца, железа, кобальта, никеля, палладия или родия, или их сочетание.
7. Способ по п.6, в котором указанный гидроксид щелочного металла представляет собой гидроксид натрия, гидроксид калия или гидроксид лития, или их сочетание.
8. Способ получения водных растворов нещелочных металлов для осаждения на поверхности, включающий стадии:
1) получение раствора из воды и серной кислоты;
2) добавление гидроксида аммония к раствору стадии (1);
3) добавление гидроксида щелочного металла в воде к раствору, полученному посредством стадий (1) и (2); и
4) добавление соли нещелочного металла к раствору, полученному посредством стадий (1), (2) и (3).
9. Способ по п.8, в котором стадия (1) дополнительно включает получение раствора из 0,5-1,5 частей воды и 0,5-1,5 частей концентрированной серной кислоты; стадия (2) дополнительно включает добавление 0,5-1,5 частей гидроксида аммония к раствору стадии (1), при этом указанный гидроксид аммония имеет концентрацию от 20 до 30%; стадия (3) дополнительно включает добавление 0,5-1,5 частей гидроксида щелочного металла в воде к раствору, полученному посредством стадий (1) и (2), при этом указанный гидроксид щелочного металла в воде имеет концентрацию от 40 до 60%, и стадия (4) дополнительно включает добавление от 0,1 до 10 г соли нещелочного металла к 80-100 мл раствора, полученного посредством стадий (1), (2) и (3).
10. Способ по п.8, в котором указанная соль нещелочного металла представляет собой соль меди, серебра, золота, бериллия, магния, цинка, кадмия, алюминия, галлия, индия, кремния, олова, свинца, титана, циркония, гафния, сурьмы, висмута, ванадия, ниобия, тантала, селена, теллура, хрома, молибдена, вольфрама, марганца, железа, кобальта, никеля, палладия или родия, или их сочетание.
11. Способ по п.8, в котором указанный гидроксид щелочного металла представляет собой гидроксид натрия, гидроксид калия или гидроксид лития, или их сочетание.
12. Способ получения водных растворов нещелочных металлов для осаждения на поверхности, включающий стадии:
1) получение раствора из 0,5-1,5 частей воды и 0,5-1,5 частей концентрированной серной кислоты;
2) добавление 0,5-1,5 частей гидроксида аммония к раствору стадии (1), при этом указанный гидроксид аммония имеет концентрацию от 20 до 30%;
3) добавление 0,5-1,5 частей гидроксида щелочного металла в воде к раствору, полученному посредством стадий (1) и (2), при этом указанный гидроксид щелочного металла в воде имеет концентрацию от 40 до 60%;
4) добавление от 0,1 до 10 г соли нещелочного металла к 80-100 мл раствора, полученного посредством стадий (1), (2) и (3).
13. Способ по п.12, в котором указанная соль нещелочного металла представляет собой соль меди, серебра, золота, бериллия, магния, цинка, кадмия, алюминия, галлия, индия, кремния, олова, свинца, титана, циркония, гафния, сурьмы, висмута; элементов группы V-B: ванадия, ниобия; тантала, селена, теллура, хрома, молибдена, вольфрама, марганца, железа, кобальта, никеля, палладия или родия, или их сочетание.
14. Способ по п.13, в котором указанный гидроксид щелочного металла представляет собой гидроксид натрия, гидроксид калия или гидроксид лития, или их сочетание.
15. Водная композиция соли нещелочного металла, включающая воду, неорганическую кислоту, гидроксид аммония, гидроксид щелочного металла и соль нещелочного металла.
16. Водная композиция по п.15, в которой указанная неорганическая кислота представляет собой ортофосфорную кислоту или серную кислоту.
17. Водная композиция по п.16, в которой указанная соль нещелочного металла представляет собой соль меди, серебра, золота, бериллия, магния, цинка, кадмия, алюминия, галлия, индия, кремния, олова, свинца, титана, циркония, гафния, сурьмы, висмута, ванадия, ниобия, тантала, селена, теллура, хрома, молибдена, вольфрама, марганца, железа, кобальта, никеля, палладия или родия, или их сочетание.
18. Водная композиция по п.17, в которой указанный гидроксид щелочного металла представляет собой гидроксид натрия, гидроксид калия или гидроксид лития, или их сочетание.
19. Водная композиция по п.18, в которой указанная соль нещелочного металла образует на поверхности металла устойчивое покрытие толщиной от 0,05 до 10 мкм, при нанесении указанной водной композиции на указанную поверхность; при этом указанное покрытие снижает износ поверхности металла.
20. Водная композиция по п.15, в которой указанная соль нещелочного металла образует на поверхности металла устойчивое покрытие толщиной от 0,05 до 10 мкм, при нанесении указанной водной композиции на указанную поверхность; причем указанная водная композиция получена способом по п.1.
21. Водная композиция по п.15, в которой указанная соль нещелочного металла образует на поверхности металла устойчивое покрытие толщиной от 0,05 до 10 мкм, при нанесении указанной водной композиции на указанную поверхность, причем указанная водная композиция получена способом по п.8.
22. Способ получения устойчивого покрытия из нещелочного металла на поверхности металла-реципиента, включающий стадии:
a) получение раствора в соответствии со способом, включающим следующие стадии:
1) получение раствора из воды и ортофосфорной кислоты;
2) добавление гидроксида аммония к раствору стадии (1);
3) добавление гидроксида щелочного металла в воде к раствору, полученному посредством стадий (1) и (2), и
4) добавление соли нещелочного металла к раствору, полученному посредством стадий (1), (2) и (3);
b) нанесение указанного раствора на поверхность указанного металла-реципиента и
с) самопроизвольное формирование на поверхности указанного металла-реципиента устойчивого металлического покрытия из металла указанной соли нещелочного металла.
23. Способ по п.22, в котором стадия (1) дополнительно включает получение раствора из 0,5-1,5 частей воды и 0,5-1,5 частей ортофосфорной кислоты, при этом указанная ортофосфорная кислота имеет концентрацию от 75 до 85%; стадия (2) дополнительно включает добавление 0,5-1,5 частей гидроксида аммония к раствору стадии (1), при этом указанный гидроксид аммония имеет концентрацию от 20 до 30%; стадия (3) дополнительно включает добавление 0,5-1,5 частей гидроксида щелочного металла в воде к раствору, полученному посредством стадий (1) и (2), при этом указанный гидроксид щелочного металла в воде имеет концентрацию от 40 до 60%, и стадия (4) дополнительно включает добавление от 0,1 до 10 г соли нещелочного металла к 80-120 мл раствора, полученного посредством стадий (1), (2) и (3).
24. Способ по п.22, в котором указанная соль нещелочного металла представляет собой соль меди, серебра, золота, бериллия, магния, цинка, кадмия, алюминия, галлия, индия, кремния, олова, свинца, титана, циркония, гафния, сурьмы, висмута, ванадия, ниобия, тантала, селена, теллура, хрома, молибдена, вольфрама, марганца, железа, кобальта, никеля, палладия или родия, или их сочетание, и в котором указанный гидроксид щелочного металла представляет собой гидроксид натрия, гидроксид калия или гидроксид лития, или их сочетание.
25. Способ получения устойчивого покрытия из нещелочного металла на поверхности металла-реципиента, включающий стадии:
а) получение раствора по способу, включающему стадии:
1) получение раствора из воды и серной кислоты;
2) добавление гидроксида аммония к раствору стадии (1);
3) добавление гидроксида щелочного металла в воде к раствору, полученному посредством стадий (1) и (2);
4) добавление соли нещелочного металла к раствору, полученному посредством стадий (1), (2) и (3);
b) нанесение указанного раствора на поверхность указанного металла-реципиента и
c) самопроизвольное формирование на поверхности указанного металла-реципиента устойчивого металлического покрытия из металла указанной соли нещелочного металла.
26. Способ по п.25, в котором стадия (1) дополнительно включает получение раствора из 0,5-1,5 частей воды и 0,5-1,5 частей концентрированной серной кислоты; стадия (2) дополнительно включает добавление 0,5-1,5 частей гидроксида аммония к раствору стадии (1), при этом указанный гидроксид аммония имеет концентрацию от 20 до 30%; стадия (3) дополнительно включает добавление 0,5-1,5 частей гидроксида щелочного металла в воде к раствору, полученному посредством стадий (1) и (2), при этом указанный гидроксид щелочного металла в воде имеет концентрацию от 40 до 60%, и стадия (4) дополнительно включает добавление от 0,1 до 10 граммов соли нещелочного металла к 80-120 мл раствора, полученного посредством стадий (1), (2) и (3).
27. Способ по п.26, в котором указанная соль нещелочного металла представляет собой соль меди, серебра, золота, бериллия, магния, цинка, кадмия, алюминия, галлия, индия, кремния, олова, свинца, титана, циркония, гафния, сурьмы, висмута, ванадия, ниобия, тантала, селена, теллура, хрома, молибдена, вольфрама, марганца, железа, кобальта, никеля, палладия или родия, или их сочетание, и в котором указанный гидроксид щелочного металла представляет собой гидроксид натрия, гидроксид калия или гидроксид лития, или их сочетание.